상기 폴리머 유액 의 구체 적 인 제조 방법 은 : 모든 단량체 는 1 차 성 투입 방법 으로 첨가 하 고 , 시료 농도 는 약 13 % 로 조절 하 였으며 , 개시제 는 직접 첨가 하 여 , 싸이 즈 재 는 신속 하 게 무색 - 담청색 - 백색 유액 의 변화 과정 을 거침 으로써 실시 예 1 보다 반응 속도 가 더 빠르 다 . 12 시간 반응 후 리튬 이온 전지용 폴리머 분리 막 유액 을 제조 하 였 다 .